КЕРАМИЧЕСКАЯ МАССА ДЛЯ ИЗГОТОВЛЕНИЯ ОБЛИЦОВОЧНОЙ ПЛИТКИ
CERAMIC MIXTURE FOR PRODUCTION OF FACING TILES

Изобретение относится к области технологии силикатов и касается составов керамических масс, которые могут быть использованы для изготовления облицовочной плитки.
Известна керамическая масса, содержащая, мас.%: глина легкоплавкая 20,0-40,0; глина тугоплавкая 25,0-35,0; глинистые отходы обогащения циркон-ильменитовой руды 35,0-45,0 [1].
Задача изобретения состоит в повышении прочности изделий, полученных из керамической массы.
Технический результат достигается тем, что керамическая масса для изготовления облицовочной плитки, включающая глину легкоплавкую, глину тугоплавкую, глинистые отходы обогащения циркон-ильменитовой руды, дополнительно содержит шлам огранки хрусталя при следующем соотношении компонентов, мас.%: глина легкоплавкая 23,0-35,0; глина тугоплавкая 50,0-55,0; глинистые отходы обогащения циркон-ильменитовой руды 10,0-15,0; шлам огранки хрусталя 5,0-7,0.
2
2
3
2
2
3
2
2
3
Для приготовления керамической массы используют глины легкоплавкие следующего состава, мас.%: SiO 60,0-80,0; AlO+TiO 5,0-20,0; FeO+FeO 3,0-10,0; CaO до 25,0; MgO до 3,0; NaO+KO 1,0-5,0; SO до 3,0; п.п.п. до 15,0.
2
2
3
2
2
3
2
2
В составе керамической массы используют глины тугоплавкие следующего состава, мас.%: SiO 42,0-80,0; AlO 13,0-35,0; TiO 0,3-1,6; FeO 1,2-11,0; CaO до 1,7; MgO 0,2-1,6; NaO 0,1-3,6; KO 0,1-4,4; п.п.п. 2,6-15,7.
Глинистые отходы обогащения циркон-ильменитовой руды включают глину; до 3 мас.% циркона; до 2 мас.% ильменита.
Шлам огранки хрусталя, образующийся на стадии алмазного гранения и химической полировки хрусталя, представляет собой порошок серо-голубого цвета с примесями корунда и кальцита.
В таблице приведены составы керамической массы.
Таблица.
Компоненты
Состав, мас.%:
1
2
3
Глина легкоплавкая
23,0
29,0
35,0
Глина тугоплавкая
55,0
52,5
50,0
Глинистые отходы обогащения циркон-ильменитовой руды
15,0
12,5
10,0
Шлам огранки хрусталя
7,0
6,0
5,0
Прочность на изгиб, МПа
~25
~27
~25
Компоненты дозируют в требуемых количествах, размалывают, готовят керамическую массу с влажностью 7-9%, из которой прессуют плитку полусухим способом под давлением 30 МПа. На поверхность плитки наносят (напыляют) слой цветной глазури и при температуре 950°С проводят обжиг.
Источники информации
1. SU 1451128, С04В 33/00, 1989.